(57)【要約】  バイオマス由来ポリエチレンを含むバイオマス由来樹脂を含み、組成物のＡＳＴＭ  Ｄ６８６６によるｐＭＣ値が１５ｗｔ％〜３５ｗｔ％である自動車内装材用熱可塑性樹脂組成物が提供される。前記自動車内装材用熱可塑性樹脂組成物は、石油系熱可塑性樹脂に取って代わるバイオマス由来樹脂を使用することによってＣＯ２の発生量を低減させ、環境にやさしい効果を具現することができる。【特許請求の範囲】
【請求項１】
バイオマス由来ポリエチレンを含むバイオマス由来樹脂を含み、組成物のＡＳＴＭ  Ｄ６８６６によるｐＭＣ値が１５ｗｔ％〜３５ｗｔ％である自動車内装材用熱可塑性樹脂組成物。
【請求項２】
前記組成物は、前記バイオマス由来ポリエチレンの他に、ポリプロピレン、熱可塑性ポリオレフィン複合樹脂（通常、ＴＰＯ（ｔｈｅｒｍｏｐｌａｓｔｉｃ  ｐｏｌｙｏｌｅｆｉｎ）と称する）、ポリ乳酸（ＰＬＡ）、セルロース、キチン、澱粉、熱可塑性澱粉（ＴＰＳ、ｔｈｅｒｍｏｐｌａｓｔｉｃ  ｓｔａｒｃｈ）、ポリヒドロキシアルカノエート（ＰＨＡｓ、ｐｏｌｙ  ｈｙｄｒｏｘｙｌ  ａｌｋａｎｏａｔｅｓ）、ポリビニルアルコール、ポリグリコール酸（ＰＧＡ、ｐｏｌｙ  ｇｌｙｃｏｌｉｃ  ａｃｉｄ）、ポリエチレンテレフタレート（ＰＥＴ）、ポリブチレンサクシネート（ＰＢＳ、ｐｏｌｙ  ｂｕｔｙｌｅｎｅ  ｓｕｃｃｉｎａｔｅ）、ポリブチレンテレフタレート（ＰＢＴ）、ポリブチレンアジペートテレフタレート（ＰＢＡＴ、ｐｏｌｙ  ｂｕｔｙｌｅｎｅ  ａｄｉｐａｔｅ  ｔｅｒｅｐｈｔｈａｌａｔｅ）、ポリブチレンアジペート―ｃｏ―ブチレンサクシネート（ＰＢＡＳ、ｐｏｌｙ  ｂｕｔｙｌｅｎｅ  ａｄｉｐａｔｅ―ｃｏ―ｂｕｔｙｌｅｎｅ  ｓｕｃｃｉｎａｔｅ）、ポリブチレンアジペート―ｃｏ―ブチレンサクシネートテレフタレート（ＰＢＡＳＴ、ｐｏｌｙ  ｂｕｔｙｌｅｎｅ  ａｄｉｐａｔｅ―ｃｏ―ｂｕｔｙｌｅｎｅ  ｓｕｃｃｉｎａｔｅ  ｔｅｒｅｐｈｔｈａｌａｔｅ）、ポリトリメチレンテレフタレート（ＰＴＴ、ｐｏｌｙ  ｔｒｉｍｅｔｈｙｌｅｎｅ  ｔｅｒｅｐｈｔｈａｌａｔｅ）、ポリカプロラクトン（ＰＣＬ、ｐｏｌｙｃａｐｒｏｌａｃｔｏｎｅ）、ポリアミド（ＰＡ）、ポリウレタン（ＰＵ）、ポリ（エステル―アミド）、ポリ（エステル―ウレタン）及びこれらの組み合わせからなる群から選ばれた一つの追加的なバイオマス由来樹脂をさらに含む、請求項１に記載の自動車内装材用熱可塑性樹脂組成物。
【請求項３】
前記組成物は、前記バイオマス由来ポリエチレンの他に、ポリヒドロキシアルカノエート（ＰＨＡｓ、ｐｏｌｙ  ｈｙｄｒｏｘｙｌ  ａｌｋａｎｏａｔｅｓ）、ポリ乳酸（ＰＬＡ）、セルロース及びこれらの組み合わせからなる群から選ばれた一つの追加的なバイオマス由来樹脂を含む、請求項１に記載の自動車内装材用熱可塑性樹脂組成物。
【請求項４】
部分架橋ＴＰＯ（ｔｈｅｒｍｏｐｌａｓｔｉｃ  ｐｏｌｙｏｌｅｆｉｎ）複合樹脂をさらに含む、請求項３に記載の自動車内装材用熱可塑性樹脂組成物。
【請求項５】
前記部分架橋ＴＰＯ複合樹脂は、熱可塑性ポリオレフィン系樹脂をマトリックスとし、ゴム状粒子が分散されて形成された複合樹脂形態のオレフィン系熱可塑性エラストマーであって、前記ゴム状粒子が部分架橋された、請求項４に記載の自動車内装材用熱可塑性樹脂組成物。
【請求項６】
前記組成物は、
前記バイオマス由来ポリエチレン１０重量％〜５０重量％、
前記追加的なバイオマス由来樹脂０重量％〜１５重量％、
相溶化剤０重量％〜１５重量％、
無架橋ＴＰＯ複合樹脂０重量％〜１５重量％、
前記部分架橋ＴＰＯ複合樹脂３０重量％〜５０重量％、
完全架橋ＴＰＯ複合樹脂０重量％〜１０重量％、
エチレンオクタンゴム（ＥＯＲ、ｅｔｈｙｌｅｎｅ  ｏｃｔａｎｅ  ｒｕｂｂｅｒ）０重量％〜１０重量％；及び
ポリプロピレン０重量％〜１５重量％
を含む、請求項４に記載の自動車内装材用熱可塑性樹脂組成物。
【請求項７】
前記相溶化剤は、極性基が付与されて改質されたポリエチレン樹脂である、請求項６に記載の自動車内装材用熱可塑性樹脂組成物。
【請求項８】
前記無架橋ＴＰＯ複合樹脂は、硬度がショアＡ８７〜９２で、溶融指数（ＭＩ）が０．６ｇ／１０分〜０．８ｇ／１０分（２３０℃、２．１６Ｋｇ）で、比重が０．８８〜０．９０で、伸び率は６００％〜７００％である、請求項６に記載の自動車内装材用熱可塑性樹脂組成物。
【請求項９】
前記部分架橋ＴＰＯ複合樹脂は、硬度がショアＡ６３〜６６で、溶融指数（ＭＩ）が０．６ｇ／１０分〜１．２ｇ／１０分（２３０℃、５Ｋｇ）で、比重が０．８８〜０．９０である、請求項６に記載の自動車内装材用熱可塑性樹脂組成物。
【請求項１０】
前記完全架橋ＴＰＯ複合樹脂は、硬度がショアＡ６４〜６９で、溶融指数（ＭＩ）が２０ｇ／１０分〜２５ｇ／１０分（２３０℃、１０Ｋｇ）で、比重が０．８８〜０．９０である、請求項６に記載の自動車内装材用熱可塑性樹脂組成物。
【請求項１１】
前記バイオマス由来ポリエチレン及び前記追加的なバイオマス由来樹脂は、それぞれトウモロコシ、キクイモ、サトウキビ、サトウダイコン、及びこれらの組み合わせからなる群から選ばれた一つのバイオマスを加工したり、または前記バイオマスから抽出されたバイオ燃料から製造された、請求項６に記載の自動車内装材用熱可塑性樹脂組成物。
【請求項１２】
前記自動車内装材用熱可塑性樹脂組成物は、可塑剤、無機充填剤、光安定剤、熱安定剤、酸化防止剤、滑剤、難燃剤、抗菌剤、耐加水分解剤及びこれらの組み合わせからなる群から選ばれた一つの添加剤をさらに含む、請求項１に記載の自動車内装材用熱可塑性樹脂組成物。
【請求項１３】
請求項１〜請求項１２項のいずれか１項による自動車内装材用熱可塑性樹脂組成物から製造されたシートを含む自動車内装材用成形品。
【請求項１４】
前記自動車内装材用成形品は表面処理層をさらに含む、請求項１３に記載の自動車内装材用成形品。
【請求項１５】
前記表面処理層は、ＥＢ硬化型水性処理剤またはＥＢ硬化型無溶剤処理剤を適用して形成された、請求項１４に記載の自動車内装材用成形品。
【発明の詳細な説明】
【技術分野】
【０００１】
本発明は、自動車内装材用熱可塑性樹脂組成物及び自動車内装材用成形品に関する。
【背景技術】
【０００２】
熱可塑性樹脂を含む組成物は、成形性、耐衝撃性、耐薬品性に優れ、低比重、低価という大きな長所を有しているので、プラスチック成形物品及び自動車の内外装材に幅広く使用されている。しかし、前記組成物を用いたシート及び物品の製造時などに環境公害を起こすだけでなく、再活用が難しいので事後処理が非常に困難であり、環境にやさしくないという問題がある。
【０００３】
これにより、最近、このように環境にやさしくない合成樹脂シート及び複合シートの使用に取って代わる環境にやさしい成形品を製造しようとする研究が活発に進められている実情にある。
【発明の概要】
【発明が解決しようとする課題】
【０００４】
本発明の一具現例は、石油系熱可塑性樹脂に取って代わるバイオマス由来樹脂を含む自動車内装材用熱可塑性樹脂組成物を提供する。
【０００５】
本発明の他の具現例は、前記自動車内装材用熱可塑性樹脂組成物から製造された自動車内装材用成形品を提供する。
【課題を解決するための手段】
【０００６】
本発明の一具現例において、バイオマス由来ポリエチレンを含むバイオマス由来樹脂を含み、組成物のＡＳＴＭ  Ｄ６８６６によるｐＭＣ値が１５ｗｔ％〜３５ｗｔ％である自動車内装材用熱可塑性樹脂組成物を提供する。
【０００７】
前記組成物は、前記バイオマス由来ポリエチレンの他に、ポリプロピレン、熱可塑性ポリオレフィン複合樹脂（通常、ＴＰＯ（ｔｈｅｒｍｏｐｌａｓｔｉｃ  ｐｏｌｙｏｌｅｆｉｎ）と称する）、ポリ乳酸（ＰＬＡ）、セルロース、キチン、澱粉、熱可塑性澱粉（ＴＰＳ、ｔｈｅｒｍｏｐｌａｓｔｉｃ  ｓｔａｒｃｈ）、ポリヒドロキシアルカノエート（ＰＨＡｓ、ｐｏｌｙ  ｈｙｄｒｏｘｙｌ  ａｌｋａｎｏａｔｅｓ）、ポリビニルアルコール、ポリグリコール酸（ＰＧＡ、ｐｏｌｙ  ｇｌｙｃｏｌｉｃ  ａｃｉｄ）、ポリエチレンテレフタレート（ＰＥＴ）、ポリブチレンサクシネート（ＰＢＳ、ｐｏｌｙ ｂｕｔｙｌｅｎｅ ｓｕｃｃｉｎａｔｅ）、ポリブチレンテレフタレート（ＰＢＴ）、ポリブチレンアジペートテレフタレート（ＰＢＡＴ、ｐｏｌｙ  ｂｕｔｙｌｅｎｅ  ａｄｉｐａｔｅ  ｔｅｒｅｐｈｔｈａｌａｔｅ）、ポリブチレンアジペート―ｃｏ―ブチレンサクシネート（ＰＢＡＳ、ｐｏｌｙ  ｂｕｔｙｌｅｎｅ  ａｄｉｐａｔｅ―ｃｏ―ｂｕｔｙｌｅｎｅ  ｓｕｃｃｉｎａｔｅ）、ポリブチレンアジペート―ｃｏ―ブチレンサクシネートテレフタレート（ＰＢＡＳＴ、ｐｏｌｙ  ｂｕｔｙｌｅｎｅ  ａｄｉｐａｔｅ―ｃｏ―ｂｕｔｙｌｅｎｅ  ｓｕｃｃｉｎａｔｅ  ｔｅｒｅｐｈｔｈａｌａｔｅ）、ポリトリメチレンテレフタレート（ＰＴＴ、ｐｏｌｙ ｔｒｉｍｅｔｈｙｌｅｎｅ ｔｅｒｅｐｈｔｈａｌａｔｅ）、ポリカプロラクトン（ＰＣＬ、ｐｏｌｙｃａｐｒｏｌａｃｔｏｎｅ）、ポリアミド（ＰＡ）、ポリウレタン（ＰＵ）、ポリ（エステル―アミド）、ポリ（エステル―ウレタン）及びこれらの組み合わせからなる群から選ばれた一つの追加的なバイオマス由来樹脂をさらに含んでもよい。
【０００８】
前記組成物は、前記バイオマス由来ポリエチレンの他に、ポリヒドロキシアルカノエート（ＰＨＡｓ、ｐｏｌｙ  ｈｙｄｒｏｘｙｌ  ａｌｋａｎｏａｔｅｓ）、ポリ乳酸（ＰＬＡ）、セルロース及びこれらの組み合わせからなる群から選ばれた一つの追加的なバイオマス由来樹脂を含んでもよい。
【０００９】
バイオマス非由来樹脂として、部分架橋ＴＰＯ（ｔｈｅｒｍｏｐｌａｓｔｉｃ  ｐｏｌｙｏｌｅｆｉｎ）複合樹脂をさらに含んでもよい。
【００１０】
前記部分架橋ＴＰＯ複合樹脂は、熱可塑性ポリオレフィン系樹脂をマトリックスとし、ゴム状粒子が分散されて形成された複合樹脂形態のオレフィン系熱可塑性エラストマーであって、前記ゴム状粒子が部分架橋されたものであってもよい。
【００１１】
一具現例において、前記組成物は、前記バイオマス由来ポリエチレン１０重量％〜５０重量％、前記追加的なバイオマス由来樹脂０重量％〜１５重量％、相溶化剤０重量％〜１５重量％、無架橋ＴＰＯ複合樹脂０重量％〜１５重量％、部分架橋ＴＰＯ複合樹脂３０重量％〜５０重量％、完全架橋ＴＰＯ複合樹脂０重量％〜１０重量％、エチレンオクタンゴム（ＥＯＲ、ｅｔｈｙｌｅｎｅ  ｏｃｔａｎｅ  ｒｕｂｂｅｒ）０重量％〜１０重量％；及びポリプロピレン０重量％〜１５重量％を含んでもよい。
【００１２】
前記相溶化剤は、極性基が付与されて改質されたポリエチレン樹脂であってもよい。
【００１３】
前記無架橋ＴＰＯ複合樹脂は、硬度がショアＡ８７〜９２で、溶融指数（ＭＩ）が０．６ｇ／１０分〜０．８ｇ／１０分（２３０℃、２．１６Ｋｇ）で、比重が０．８８〜０．９０で、伸び率は６００％〜７００％であってもよい。
【００１４】
前記部分架橋ＴＰＯ複合樹脂は、硬度がショアＡ６３〜６６で、溶融指数（ＭＩ）が０．６ｇ／１０分〜１．２ｇ／１０分（２３０℃、５Ｋｇ）で、比重が０．８８〜０．９０であってもよい。
【００１５】
前記完全架橋ＴＰＯ複合樹脂は、硬度がショアＡ６４〜６９で、溶融指数（ＭＩ）が２０ｇ／１０分〜２５ｇ／１０分（２３０℃、１０Ｋｇ）で、比重が０．８８〜０．９０であってもよい。
【００１６】
前記バイオマス由来ポリエチレン及び前記追加的なバイオマス由来樹脂は、それぞれトウモロコシ、キクイモ、サトウキビ、サトウダイコン、及びこれらの組み合わせからなる群から選ばれた一つのバイオマスを加工したり、または前記バイオマスから抽出されたバイオ燃料から製造されたものであってもよい。
【００１７】
前記自動車内装材用熱可塑性樹脂組成物は、可塑剤、無機充填剤、光安定剤、熱安定剤、酸化防止剤、滑剤、難燃剤、抗菌剤、耐加水分解剤及びこれらの組み合わせからなる群から選ばれた一つの添加剤をさらに含んでもよい。
【００１８】
本発明の他の具現例において、前記自動車内装材用熱可塑性樹脂組成物から製造されたシートを含む自動車内装材用成形品を提供する。
【００１９】
前記自動車内装材用成形品は、表面処理層をさらに含んでもよい。
【００２０】
前記表面処理層は、ＥＢ硬化型水性処理剤またはＥＢ硬化型無溶剤処理剤を適用して形成されてもよい。
【発明の効果】
【００２１】
前記自動車内装材用熱可塑性樹脂組成物は、石油系熱可塑性樹脂に取って代わるバイオマス由来樹脂を使用するのでＣＯ２の発生量を低減させ、前記自動車内装材用成形品は、水性または無溶剤処理によって揮発性有機化合物（ＶＯＣ）を低減させることがことができる。
【発明を実施するための形態】
【００２２】
以下、本発明の具現例を詳細に説明する。ただし、これは、例示として提示されるものであって、これによって本発明が制限されることはなく、本発明は、後述する請求項の範疇によって定義されるものに過ぎない。
【００２３】
本発明の一具現例において、バイオマス由来ポリエチレンを含む自動車内装材用熱可塑性樹脂組成物を提供し、前記組成物のＡＳＴＭ  Ｄ６８６６によるｐＭＣ値が約１５ｗｔ％〜約３５ｗｔ％である。
【００２４】
前記自動車内装材用熱可塑性樹脂組成物は、バイオマス由来樹脂としてバイオマス由来ポリエチレンを含む組成物であって、前記バイオマス由来ポリエチレンのみならず、選択的に、他の追加的なバイオマス由来樹脂を含んでもよく、また、バイオマス非由来熱可塑性樹脂、例えば、石油系由来熱可塑性樹脂と前記バイオマス由来樹脂の混合物であってもよい。このような前記自動車内装材用熱可塑性樹脂組成物のうちバイオマス抽出成分の含量は、ＡＳＴＭ  Ｄ６８６６によるｐＭＣ（ｐｅｒｃｅｎｔ  ｍｏｄｅｒｎ  ｃａｒｂｏｎ）値として評価され得る。
【００２５】
前記ｐＭＣ値は、バイオ原料と石油原料において炭素同位体１４Ｃの含量が変わることによって炭素年代測定法によって測定または計算され得る。
【００２６】
前記自動車内装材用熱可塑性樹脂組成物のｐＭＣ値は、前記バイオマス由来エチレンを含む前記バイオマス由来樹脂の含量のみならず、それぞれのバイオマス由来ポリエチレン及び追加的なバイオマス由来樹脂がどのような種類のバイオマス由来樹脂を使用するかによって調節され得る。
【００２７】
前記自動車内装材用熱可塑性樹脂組成物は、ｐＭＣ値が約１５ｗｔ％〜約３５ｗｔ％になるようにバイオマス抽出成分の含量を含むものであって、環境にやさしい効果を具現すると同時に、自動車内装材用途に適した物性を具現することができる。
【００２８】
前記自動車内装材用熱可塑性樹脂組成物が前記バイオマス由来ポリエチレン以外の他の追加的なバイオマス由来樹脂を含む場合、前記追加的なバイオマス由来樹脂としては、例えば、ポリプロピレン、熱可塑性オレフィン複合樹脂（通常、ＴＰＯ（ｔｈｅｒｍｏｐｌａｓｔｉｃ  ｏｌｅｆｉｎ）と称する。本明細書において、以下、「ＴＰＯ複合樹脂」と称する）、ポリ乳酸（ＰＬＡ）、セルロース、キチン、澱粉、熱可塑性澱粉（ＴＰＳ、ｔｈｅｒｍｏｐｌａｓｔｉｃ  ｓｔａｒｃｈ）、ポリヒドロキシアルカノエート（ＰＨＡｓ、ｐｏｌｙ  ｈｙｄｒｏｘｙｌ  ａｌｋａｎｏａｔｅｓ）、ポリビニルアルコール、ポリグリコール酸（ＰＧＡ、ｐｏｌｙ  ｇｌｙｃｏｌｉｃ  ａｃｉｄ）、ポリエチレンテレフタレート（ＰＥＴ）、ポリブチレンサクシネート（ＰＢＳ、ｐｏｌｙ  ｂｕｔｙｌｅｎｅ  ｓｕｃｃｉｎａｔｅ）、ポリブチレンテレフタレート（ＰＢＴ）、ポリブチレンアジペートテレフタレート（ＰＢＡＴ、ｐｏｌｙ  ｂｕｔｙｌｅｎｅ  ａｄｉｐａｔｅ  ｔｅｒｅｐｈｔｈａｌａｔｅ）、ポリブチレンアジペート―ｃｏ―ブチレンサクシネート（ＰＢＡＳ、ｐｏｌｙ  ｂｕｔｙｌｅｎｅ  ａｄｉｐａｔｅ―ｃｏ―ｂｕｔｙｌｅｎｅ  ｓｕｃｃｉｎａｔｅ）、ポリブチレンアジペート―ｃｏ―ブチレンサクシネートテレフタレート（ＰＢＡＳＴ、ｐｏｌｙ  ｂｕｔｙｌｅｎｅ  ａｄｉｐａｔｅ―ｃｏ―ｂｕｔｙｌｅｎｅ  ｓｕｃｃｉｎａｔｅ  ｔｅｒｅｐｈｔｈａｌａｔｅ）、ポリトリメチレンテレフタレート（ＰＴＴ、ｐｏｌｙ  ｔｒｉｍｅｔｈｙｌｅｎｅ  ｔｅｒｅｐｈｔｈａｌａｔｅ）、ポリカプロラクトン（ＰＣＬ、ｐｏｌｙｃａｐｒｏｌａｃｔｏｎｅ）、ポリアミド（ＰＡ）、ポリウレタン（ＰＵ）、ポリ（エステル―アミド）、ポリ（エステル―ウレタン）などを挙げてもよく、これらの組み合わせを使用してもよい。
【００２９】
前記バイオマス由来ポリエチレン及び前記追加的なバイオマス由来樹脂は、バイオマスを原料として製造された樹脂を意味し、例えば、トウモロコシ、キクイモ、サトウキビ、サトウダイコン、またはこれらの組み合わせなどの穀物、植物などを含む生物資源としてバイオマスを加工したり、このようなバイオマスから抽出し、メタノール、エタノール、バイオディーゼル油などのバイオ燃料を得ることができる。前記バイオマス由来エチレンを含む前記バイオマス由来樹脂は、このようなバイオ燃料から製造されたものである。
【００３０】
具体的な例において、サトウキビやサトウダイコンの場合は、糖を直接抽出してアルコールを発酵させることによってバイオマス由来ポリエチレンを得ることができる。二酸化炭素を排出しながらポリエチレンを生産する石油系由来ポリエチレンとは異なり、前記バイオマス由来ポリエチレン樹脂は、サトウキビを原料とするバイオエタノールによって生産され、再生が可能であるという点と、製造工程過程においても二酸化炭素の生成が大きく低く、むしろ、空気中の二酸化炭素を使用できるという点を長所とする。
【００３１】
このようなバイオマス由来樹脂は、二酸化炭素の蓄積による化学燃料に取って代わる代替資源で樹脂を形成するので、従来のポリエチレン樹脂及びポリプロピレン樹脂などの石油系由来樹脂を形成する場合に比べて、その製造過程上、ＣＯ２を低減させ得る環境にやさしい樹脂である。
【００３２】
また、前記自動車内装材用熱可塑性樹脂組成物は、組成物重合などの製造過程においても前記バイオマス由来ポリエチレンまたは前記追加的なバイオマス由来樹脂との互換性が良い植物性原料及び植物性添加剤の含有比率を高めることができるという点でも環境にやさしく、前記バイオマス由来ポリエチレンと前記バイオマス由来樹脂は熱可塑性樹脂として再活用が可能である。
【００３３】
前記バイオマス由来ポリエチレンと前記追加的なバイオマス由来樹脂は、バイオ原料から直接抽出された樹脂のみならず、バイオ原料と共にバイオマス非由来のモノマーを共に重合または共重合したり、バイオ原料から抽出された物質を原料として製造された樹脂の場合まで含む。
【００３４】
このように、前記バイオマス由来ポリエチレンと前記追加的なバイオマス由来樹脂は、上述したバイオ原料から純粋に抽出された物質自体としての樹脂である場合と、バイオ原料から抽出された物質を原料として他の化合物と反応させて得られた樹脂である場合において、前記バイオマス由来ポリエチレンまたは前記追加的なバイオマス由来樹脂を同一の含量で組成物に含ませたとしても、そのバイオマス抽出成分の含量が変わり、その結果、上述したＡＳＴＭ  Ｄ６８６６によるｐＭＣ値が異なり得る。
【００３５】
前記追加的なバイオマス由来樹脂は、上述したように、ＰＬＡとＰＨＡｓのようにバイオマスから直接抽出して得ることもでき、バイオマス由来の１，４―ブタンジオールを原料として製造されるＰＢＳ、ＰＢＴ、ＰＢＡＳ、ＰＢＡＴ及びＰＢＡＳＴ；バイオマス由来のエチレングリコールから製造されるＰＥＴ；バイオマス由来１，３―プロパンジオールから製造されるＰＴＴ；及びバイオマス由来澱粉、グルコースまたはラクトースから製造され得るＴＰＳのように、バイオマス由来原料と共に他の物質を混合使用して製造された樹脂であってもよい。
【００３６】
一具現例において、前記自動車内装材用熱可塑性樹脂組成物は、バイオマス由来ポリエチレン；及びポリヒドロキシアルカノエート（ＰＨＡｓ、ｐｏｌｙ  ｈｙｄｒｏｘｙｌ  ａｌｋａｎｏａｔｅｓ）、ポリ乳酸（ＰＬＡ）、セルロース及びこれらの組み合わせからなる群から選ばれた一つの追加的なバイオマス由来樹脂；を含む。
【００３７】
上述したように、前記自動車内装材用熱可塑性樹脂組成物は、バイオマス非由来熱可塑性樹脂、例えば、石油系由来樹脂をさらに含んでもよい。他の具現例において、前記自動車内装材用熱可塑性樹脂組成物は、バイオマス由来ポリエチレン；ポリヒドロキシアルカノエート（ＰＨＡｓ、ｐｏｌｙ  ｈｙｄｒｏｘｙｌ  ａｌｋａｎｏａｔｅｓ）、ポリ乳酸（ＰＬＡ）、セルロース及びこれらの組み合わせからなる群から選ばれた一つの追加的なバイオマス由来樹脂；及びバイオマス非由来樹脂として部分架橋ＴＰＯ（ｔｈｅｒｍｏｐｌａｓｔｉｃ  ｐｏｌｙｏｌｅｆｉｎ）複合樹脂を含んでもよい。
【００３８】
前記自動車内装材用熱可塑性樹脂組成物は、ＡＳＴＭ  Ｄ６８６６によるｐＭＣ値が１５ｗｔ％〜３５ｗｔ％になるように、バイオマス非由来樹脂の代わりにバイオマス由来ポリエチレンを含むバイオマス由来樹脂を一定含量以上含むことによって環境にやさしい組成物を構成することができ、石油系由来樹脂のようなバイオマス非由来樹脂を共にブレンディングし、組成物の物性を調節することによって所望の物性を具現することができる。
【００３９】
前記自動車内装材用熱可塑性樹脂組成物は、バイオマス由来樹脂の種類によってトレードオフ（ｔｒａｄｅ―ｏｆｆ）関係にある物性が低減し得るので、そのような低減する物性を補完できるバイオマス非由来樹脂をブレンディングすることができる。
【００４０】
一具現例において、前記自動車内装材用熱可塑性樹脂組成物は、バイオマス由来ポリエチレン；ポリヒドロキシアルカノエート（ＰＨＡｓ、ｐｏｌｙ  ｈｙｄｒｏｘｙｌ  ａｌｋａｎｏａｔｅｓ）、ポリ乳酸（ＰＬＡ）、セルロース及びこれらの組み合わせからなる群から選ばれた一つの追加的なバイオマス由来樹脂；相溶化剤；無架橋ＴＰＯ複合樹脂；部分架橋ＴＰＯ複合樹脂；完全架橋ＴＰＯ複合樹脂；エチレンオクタンゴム（ＥＯＲ、ｅｔｈｙｌｅｎｅ  ｏｃｔａｎｅ  ｒｕｂｂｅｒ）；及びポリプロピレン；を含む。前記組成物は、ＡＳＴＭ  Ｄ６８６６によるｐＭＣ値が１５ｗｔ％〜３５ｗｔ％を具現しながら、前記組成物の配合によって自動車内装材用途への適用時に要求される物性、すなわち、耐久性、耐熱性、耐光性、耐化学性、耐薬品性、加工性などの物性を優秀に具現することができる。
【００４１】
一具現例において、前記自動車内装材用熱可塑性樹脂組成物は、前記バイオマス由来ポリエチレン１重量％〜５０重量％、前記追加的なバイオマス由来樹脂０重量％〜１５重量％、前記相溶化剤０重量％〜１５重量％、前記無架橋ＴＰＯ複合樹脂０重量％〜１５重量％、前記部分架橋ＴＰＯ複合樹脂３０重量％〜５０重量％、前記完全架橋ＴＰＯ複合樹脂０重量％〜１０重量％、前記エチレンオクタンゴム（ＥＯＲ、ｅｔｈｙｌｅｎｅ  ｏｃｔａｎｅ  ｒｕｂｂｅｒ）０重量％〜１０重量％；及び前記ポリプロピレン０重量％〜１５重量％を含んでもよい。
【００４２】
前記ＴＰＯ複合樹脂は、当業界で一般的に公知の樹脂を意味し、このような一般的にＴＰＯとして公知の樹脂が制限なく使用され得る。具体的に、前記ＴＰＯ複合樹脂は、熱可塑性ポリオレフィン系マトリックス樹脂にゴム状粒子を分散させて形成した複合樹脂であってもよく、前記ゴム状粒子の架橋度によって完全架橋、部分架橋または無架橋に分けられ得る。このとき、架橋剤としては、フェノール系、ペルオキシド系などを使用してもよい。前記ＴＰＯ複合樹脂は、タルク、炭酸カルシウムなどの無機充填剤をさらに含むものであってもよい。
【００４３】
このようなＴＰＯ複合樹脂は、前記自動車内装材用熱可塑性樹脂組成物にカレンダリング工法を適用するときに要求される物性である溶融強度を上昇させることができ、また、完全架橋ＴＰＯ複合樹脂と部分架橋ＴＰＯ複合樹脂に分けられ、真空成形時に適正な垂れ性を確保することができる。前記部分架橋ＴＰＯ樹脂は、部分架橋されたゴムの間にポリオレフィン鎖が通過する構造を形成することができ、伸張時に均一に伸びることによって成形後の製品の厚さ偏差を減少させることができる。前記完全架橋ＴＰＯ樹脂は、バイオ樹脂組成物の伸び率が過多に高いことから問題が発生したり、製品の成形後にトリミング性が低下することを防止するために使用することができる。
【００４４】
具体的に、前記無架橋ＴＰＯ複合樹脂は、硬度がショアＡ約８７〜約９２で、溶融指数（ＭＩ）が約０．６ｇ／１０分〜約０．８ｇ／１０分（２３０℃、２．１６Ｋｇ）で、比重が約０．８８〜約０．９０で、伸び率は約６００％〜約７００％であってもよい。前記無架橋ＴＰＯ複合樹脂は、前記組成物１００重量％のうち０重量％〜約１５重量％、具体的に、約５重量％〜約１０重量％の含量で含まれてもよい。
【００４５】
前記部分架橋ＴＰＯ複合樹脂は、硬度がショアＡ約６３〜約６６で、溶融指数（ＭＩ）が約０．６ｇ／１０分〜約１．２ｇ／１０分（２３０℃、５Ｋｇ）で、比重が約０．８８〜約０．９０であってもよい。前記部分架橋ＴＰＯ複合樹脂は、前記組成物１００重量％のうち約３０重量％〜約５０重量％の含量で含まれてもよい。
【００４６】
前記完全架橋ＴＰＯ複合樹脂は、硬度がショアＡ約６４〜約６９で、溶融指数（ＭＩ）が約２０ｇ／１０分〜約２５ｇ／１０分（２３０℃、１０Ｋｇ）で、比重が約０．８８〜約０．９０であってもよい。前記完全架橋ＴＰＯ複合樹脂は、前記組成物１００重量％のうち０重量％〜約１０重量％、具体的に約３重量％〜約５重量％の含量で含まれてもよい。
【００４７】
前記自動車内装材用熱可塑性樹脂組成物が前記バイオマス由来ポリエチレンと前記追加的なバイオマス樹脂を共に含む場合、相溶性を高めるために相溶化剤を含んでもよい。例えば、前記相溶化剤は、作用基を含有したＴＰＯ複合樹脂であってもよい。他の例を挙げると、前記相溶化剤は、極性基が付与されて改質されたポリエチレン樹脂であってもよい。前記相溶化剤は、前記組成物１００重量％のうち０重量％〜約１５重量％、具体的に約５重量％〜約１０重量％の含量で含まれてもよい。前記範囲の含量で相溶化剤を使用すると、前記バイオマス由来ポリエチレンと前記追加的なバイオマス樹脂の混和性を高めると共に、不必要な物性の低下を防止することができる。
【００４８】
前記バイオマス由来ポリエチレンの含量は、前記組成物１００重量％のうち約１重量％〜約５０重量％、具体的に約１０重量％〜約４０重量％であってもよい。
【００４９】
前記エチレンオクタンゴムは、エチレンの含量によって等級が分けられるが、主に製品の柔らかい質感を向上させるために使用され、架橋剤による架橋がされていないため臭いがなく、耐光性及び耐熱性に優れる。具体的に、前記エチレンオクタンゴムとしては、溶融指数が約０．４ｇ／１０分〜約０．６ｇ／１０分（１９０℃、２．１６Ｋｇ）で、比重が約０．８６〜約０．８８、硬度ショアＡが約６０〜約７０であるものを使用してもよい。前記エチレンオクタンゴムは、前記組成物１００重量％のうち０重量％〜約１０重量％、具体的に約３重量％〜約５重量％の含量で含まれてもよい。
【００５０】
前記エチレン―オクタンゴム（ＥＯＲ）は、それ自体では溶融強度が低いが、無機充填剤と共に含まれることによって、前記ＥＯＲが前記無機充填剤に含浸されてＴＰＯ複合樹脂と類似する溶融強度を付与すると同時に、臭い改善効果を付与することができる。
【００５１】
前記ＥＯＲは、オクタンの含量によってその等級が分けられ、オクタンの含量が高くなると、硬度が低くなり、製品のソフトな質感は向上するが、カレンダリング加工性が低下するので、用途に合わせてオクタンの含量を調節することができる。
【００５２】
前記ポリプロピレン樹脂は、前記自動車内装材用熱可塑性樹脂組成物のカレンダリング加工後、その成形品形態の維持力を高めるために使用することができる。前記ポリプロピレンは、前記組成物１００重量％のうち０重量％〜約１５重量％、具体的に約５重量％〜約１０重量％の含量で含まれてもよい。前記範囲の含量でポリプロピレンを使用して成形品を加工すると、成形性を改善することができ、成形品の強度を適宜具現することによって真空成形時の裂け現象を防止し、製品の質感を向上させることができ、また、製品の外観品質を改善することができる。
【００５３】
前記自動車内装材用熱可塑性樹脂組成物は、通常的に公知の添加剤を含んで物性を調節することができ、例えば、可塑剤、無機充填剤、光安定剤、熱安定剤、酸化防止剤、滑剤、難燃剤、抗菌剤、耐加水分解剤及びこれらの組み合わせからなる群から選ばれた一つの添加剤をさらに含んでもよい。例えば、前記添加剤は、前記自動車内装材用熱可塑性樹脂組成物１００重量％のうち０重量％〜約１０重量％、具体的に約３重量％〜約８重量％含んでもよい。
【００５４】
例えば、前記無機充填剤は、前記自動車内装材用熱可塑性樹脂組成物によって製造される成形品の機械的特性を増加させるために使用するものであって、前記無機充填剤としては、炭酸カルシウム、酸化カルシウム、マイカ、タルクなどから選ばれた１種以上のものを混合して使用してもよい。
【００５５】
本発明の他の具現例において、前記自動車内装材用熱可塑性樹脂組成物から製造されたシートを含む自動車内装材用成形品を提供する。上述したように、前記自動車内装材用成形品は、バイオマス由来エチレンを含むバイオマス由来樹脂を含んで製造されたものであるので、その分だけ石油系原料から製造された樹脂を使用しないことによって、ＣＯ２を低減させる環境にやさしい効果を具現することができる。
【００５６】
前記自動車内装材用成形品は、表面処理層をさらに含んでもよい。前記表面処理層は、表面処理剤を使用して形成することができる。前記表面処理剤としては、溶剤の種類によって油性処理剤、水性処理剤、無溶剤処理剤などが使用されてもよく、硬化方法によって熱硬化型処理剤、ＵＶ硬化型処理剤、ＥＢ硬化型処理剤などが使用されてもよい。前記表面処理層は、公知の方法によって制限なく形成可能である。しかし、油性処理剤揮発性有機化合物（Ｔｏｔａｌ  Ｖｏｌａｔｉｌｅ  Ｏｒｇａｎｉｃ  Ｃｏｍｐｏｕｎｄｓ、ＴＶＯＣ）及びホルムアルデヒドの放出問題が発生し得るので、前記自動車内装材用成形品は、水性処理剤または無溶剤処理剤、及び電子ビーム（Ｅｌｅｃｔｒｏｎ  Ｂｅａｍ、ＥＢ）を通じて硬化される処理剤を使用して表面処理層を形成することによって、より環境にやさしい成形品を製造することができる。
【００５７】
前記自動車内装材用成形品を製造する方法は、特別に制限されなく、前記自動車内装材用成形品は、前記自動車内装材用熱可塑性樹脂組成物を用いて公知の熱可塑性樹脂組成物を成形する方法によって製造され得る。
【００５８】
例えば、前記自動車内装材用熱可塑性樹脂組成物の各樹脂の構成成分を混合した混合物を準備し、前記混合物を溶融させた後、前記の溶融された溶融物をカレンダーロールに通過させてカレンダリングすることによって前記自動車内装材用成形品を製造することができる。
【００５９】
前記混合物の溶融は、一軸押出器、二軸押出器、ニーダー（ｋｎｅａｄｅｒ）、バンバリーミキサーなどを使用して通常の方法で行うことができる。また、前記カレンダリングは、公知の通常の方法を用いて行うことができる。
【００６０】
具体的に、前記混合物の溶融は、約１６０℃〜約２３０℃の温度で行うことができる。そして、前記の溶融された溶融物は、表面温度が約１３０℃〜約１８０℃であるカレンダーロールに通過させてカレンダリングすることができる。
【００６１】
前記自動車内装材用成形品が表面処理層をさらに含む場合、前記自動車内装材用熱可塑性樹脂組成物から製造されたシートの表面に表面処理剤を塗布した後、例えば、電子ビームによって表面処理することによって表面処理層を形成することができる。電子ビームによって表面処理層を形成する場合、電子ビームを照射することによってラジカルが発生し、重合・固化するので、熱硬化及びＵＶ硬化とは異なり、重合開始剤などが不必要であり、変質のおそれがほとんどなく、また、熱硬化またはＵＶ硬化に比べてエネルギー利用効率が高く、硬化速度が速いので、生産性の向上を期待することができる。
【００６２】
前記表面処理のための表面処理剤としては、油性処理剤または水性処理剤を使用してもよく、上述した電子ビームの照射によって硬化可能な表面処理剤としては、メラミン系樹脂、エポキシ系樹脂、ゴム系樹脂、アクリル系樹脂、エステル系樹脂、ウレタン系樹脂などまたはこれらの組み合わせを使用してもよい。
【００６３】
例えば、アクリル系ベースのポリマーで表面処理する場合、可塑剤の移行を防止し、製品表面の強度を高めるので耐久性に優れる。
【００６４】
前記電子ビームによって表面処理された表面処理層は、前記自動車内装材用成形品の伸び率を向上させ、前記自動車内装材用熱可塑性樹脂組成物から前記自動車内装材用成形品に成形された後にも破れや耐光、耐熱性が低下しないようにする。また、ベンゼン及びトルエンなどを溶剤として使用するＵＶ硬化及び熱硬化とは異なり、電子ビームで表面処理するときは、ＶＯＣなどの環境に有害な各要素を放出する原因となり得る溶剤を使用しないこともあるので、電子ビームによる表面処理は、バイオマス由来樹脂を含んで環境低負荷性を向上させようとする前記自動車内装材用成形品の達成効果の具現に符合できるようにする。
【００６５】
前記自動車内装材用成形品は、耐溶剤性、耐磨耗性、耐スクラッチ性、耐光性及び耐薬品性などの物性に優れると共に、環境にやさしいバイオマス由来樹脂を含むので、自動車の室内臭いを誘発せず、自動車内装部品の表皮材として使用して自動車の室内感性を向上させることができる。
【００６６】
以下、本発明の実施例及び比較例を記載する。そのような下記の実施例は、本発明の一実施例に過ぎなく、本発明が下記の実施例に限定されることはない。
【００６７】
（実施例）
【００６８】
実施例１―４及び比較例１―２
【００６９】
各実施例１―４及び比較例１―２に対して下記の表１で記載した組成で、下記に記載した化合物を使用して組成物を準備した。前記各実施例１―４及び比較例１―２の組成物に対してＡＳＴＭ  Ｄ６８６６によるｐＭＣを測定し、これを下記の表１に記載した。
【００７０】
前記の混合された組成物を溶融させた後、溶融された溶融物を設備からカレンダーロールの間に通過させて圧着させ、シート状に加工するカレンダリングを行うことによってシートを製作した。
【００７１】
前記の製作されたシートの一表面に表面処理剤としてＥＢ硬化型水性処理剤をスプレーで塗布した後、電子線架橋機で硬化させて表面処理層を形成することによって自動車内装材用成形品のサンプルを製作した。
【００７２】
実施例及び比較例で使用された化合物：
【００７３】
―  完全架橋ＴＰＯ樹脂：Ｎ６５ＥＨ、和承Ｒ＆Ａ
【００７４】
―  部分架橋ＴＰＯ樹脂：８１６５Ｎ、現代ＥＰ
【００７５】
―  無架橋ＴＰＯ樹脂：Ｑ１００Ｆ、Ｂａｓｅｌｌｅ
【００７６】
―  エチレンオクタンゴム：Ｅｎｇａｇｅ８１８０、ＤＯＷ
【００７７】
―  ポリプロピレン樹脂：Ｂ３３０Ｆ、ＳＫエネルギー
【００７８】
―  ポリエチレン樹脂：ＳＦ  ３１６、湖南石油化学
【００７９】
―  バイオマス由来ポリエチレンの製造：溶融指数（ＭＩ）１．０（１９０℃／２．１６ｋｇ）、比重０．９２、引張強度４０ＭＰａ、伸び率１４００％
【００８０】
―  相溶化剤：ＷＤ２０３、ＳＵＭＩＴＯＭＯ
【００８１】
―  ポリ乳酸（ＰＬＡ）：２００２Ｄ、ＮａｔｕｒｅＷｏｒｋｓ
【００８２】
―  ポリヒドロキシアルカノエート（ＰＨＡ）：ＥＭ１００５１、Ｅｃｏｍａｎ
【００８３】
―  セルロース（ＤＡＣ）：ＣＡ―３９８―６、ＥＡＳＴＭＡＮ
【００８４】
―  無機充填剤：炭酸カルシウム
【００８５】
【表１】
2015535501.tif 000002
【００８６】
実験例１：硬度
【００８７】
ＡＳＴＭ  Ｄ２２４０によって硬度を測定し、これを下記の表３に記載した。
【００８８】
実験例２：引張強度及び破断伸び率
【００８９】
ＡＳＴＭ  Ｄ６３８により、引張試験機を用いて試験速度２００ｍｍ／分、標点間の距離７０ｍｍ、１号型の試験片で一定面積に対する最大荷重及び破断時の伸び率を測定した。
【００９０】
実験例３：耐熱老化性
【００９１】
１１０±２℃の温度に維持された強制対流オーブンにサンプルを３００時間維持させた後、分光光度計（Ｓｐｅｃｔｒｏｐｈｏｔｏｍｅｔｅｒ）による４５゜角度での△Ｅｃｍｃ及び肉眼による退色の差をＩＳＯ  １０５―Ａ０２に規定されている灰色表（Ｇｒａｙ  ｓｃａｌｅ）で判定し、等級を求めた。
【００９２】
実験例４：耐光老化性
【００９３】
ＩＳＯ１０５によって規定した試験機を用いて黒色パネルの温度８９±３℃、槽内の湿度５０±５％ＲＨ、１２６ＭＪ／ｍ２で電子ビームを照射した後、肉眼による退色の差をＩＳＯ  １０５―Ａ０２に規定されている灰色表で判定し、等級を求めた。
【００９４】
実験例５：耐薬品性
【００９５】
下記の表２に指示された試験液を十分に漬けて濡らしたガーゼで表皮面を１０回往復しながら拭いた後、室温中に１時間放置させ、肉眼による退色の差をＩＳＯ  １０５―Ａ０２に規定されている灰色表で判定し、等級を求めた。
【００９６】
【表２】
2015535501.tif 000003
【００９７】
実験例６：耐日焼け止めクリーム性
【００９８】
ＧＭＮ  １００３３によってアルミニウム板（５０ｍｍ×５０ｍｍ）に同一のサイズの白綿布２枚を重ねて載せた後、日焼け止めクリーム（Ｃｏｐｐｅｒｔｏｎｅ  Ｗａｔｅｒｂａｂｉｅｓ  ＳＰＦ  ４５）０．２５ｇを全面に塗布して供試品上に載せ、アルミニウム板に５００ｇの荷重で密着させ、８０±２℃の恒温槽内に１時間放置してから取り出し、白綿布とアルミニウム板を除去して１０分〜１５分程度常温に放置した後、中性洗剤で洗って乾燥させ、肉眼による変退色の差を判定した。変退色の発生がほとんどない場合は優秀、変退色の発生程度が微々たるものである場合は良好、変退色が発生するが、品質に異常がない場合は普通、変退色が激しい場合は不良と判定した。
【００９９】
実験例７：臭い
【０１００】
４Ｌのガラス容器を１００℃で１時間ほど加熱してから再び１時間常温に放置させ、ガラス容器内の臭いを揮発させ、試片を５０ｍｍ×６０ｍｍに切断し、再び１００℃で２時間加熱してから取り出し、室温（２３±２℃）に６０分間放置して冷やした後、蓋を３ｃｍ〜４ｃｍほど開放して評価した。臭いの発生程度が激しい場合を１点、普通である場合を３点、ほとんどない場合を５点にし、臭いの発生程度を点数化して評価した。
【０１０１】
実験例８：カレンダリング加工性
【０１０２】
バイオ成形組成物を溶融してロールの間に圧着させ、シート状に加工するカレンダリング設備で配合別シートを生産し、作業性及び表面状態を肉眼で確認した。表面に未溶融の樹脂成分が残っているか、流れ性の低下によって表面に不均一な面が発生した場合は不良と判断した。
【０１０３】
前記実施例１―４及び比較例１―２で製作された自動車内装材用成形品のサンプルに対して測定した各物性データを下記の表３に記載した。
【０１０４】
【表３】
2015535501.tif 000004
【０１０５】
実施例１―４で製造された自動車内装材用成形品のサンプルは、バイオマス由来樹脂を使用して環境低負荷性を確保しながらも、石油系樹脂のみを使用して製造されたサンプルと同一の優れた物性を具現し、特に、比較例２でのバイオマス由来樹脂を使用しないと共に、ポリプロピレンとポリエチレンのオレフィン系樹脂を使用した場合に具現できる物性の水準に具現されたことを確認することができる。しかし、比較例２では、バイオマス由来樹脂を全く使用していない組成であるので、前記実施例１―４は、環境低負荷性を具現すると同時に、物性を具現したものとして意義を有する。比較例１は、バイオマス由来ポリエチレンを使用せず、ＰＬＡのみを使用してｐＭＣが２５ｗｔ％になるように配合したが、前記の評価された物性結果はいずれも良好でなかった。
【国際調査報告】
2015535501.tif 000005
2015535501.tif 000006
2015535501.tif 000007
2015535501.tif 000008
2015535501.tif 000009
2015535501.tif 000010